(57)【特許請求の範囲】
【請求項１】
基紙の少なくとも片方の面に、顔料、バインダー、及びカチオン性の化合物からなるインクジェットインク用定着剤を含有するインク受容層を設けたインクジェット記録媒体であって、
前記インク受容層が含有する前記顔料全量に対し、炭酸カルシウムが固形分で５０重量％以上であり、
前記インク受容層１００重量部に対し、前記顔料が７５〜９０重量部、前記バインダーが１〜１０重量部、及び前記インクジェットインク用定着剤が５〜２０重量部含有され、
前記インク受容層の点滴吸水度（滴下水の量を０．００１ｍｌとする以外は、紙パルプ技術協会 Ｊ．ＴＡＰＰＩ  Ｎｏ．３２−２：２０００に規定される点滴吸水度に準じる。）が２００秒以下、
前記インクジェット記録媒体のＪＩＳ−Ｐ−８１２２に規定されるステキヒトサイズ度が５秒以下、
であることを特徴とするインクジェット記録媒体。
【請求項２】
蒸留水０．００４ｍｌによる、滴下０．０６秒後の前記インク受容層の接触角が４０度以上である請求項１に記載のインクジェット記録媒体。
【請求項３】
蒸留水０．００４ｍｌによる、滴下０．０６秒後の前記インク受容層の接触角が４０度未満である請求項１に記載のインクジェット記録媒体。
【請求項４】
前記インク受容層の前記点滴吸水度が、前記インクジェット記録媒体を前記インク受容層表面から厚さ方向に剥がしたとき、前記基紙が露出してなる分割面の点滴吸水度（滴下水の量を０．００１ｍｌとする以外は、紙パルプ技術協会 Ｊ．ＴＡＰＰＩ  Ｎｏ．３２−２：２０００に規定される点滴吸水度に準じる。）以下である請求項１〜３のいずれか一項に記載のインクジェット記録媒体。
【請求項５】
前記インクジェット記録媒体の坪量が、３０．０ｇ／ｍ２以上７０．０ｇ／ｍ２以下である請求項１〜４のいずれか一項に記載のインクジェット記録媒体。
【請求項６】
前記インク受容層に含有する前記炭酸カルシウムのレーザー光散乱法で測定した体積５０％平均粒子径（Ｄ５０）が０．３〜１０．０μｍである請求項１〜５のいずれか一項に記載のインクジェット記録媒体。
【請求項７】
前記インク受容層の塗工量が、片面あたり固形分で１．０ｇ／ｍ２以上１５．０ｇ／ｍ２以下である請求項１〜６のいずれか一項に記載のインクジェット記録媒体。
【発明の詳細な説明】
【技術分野】
【０００１】
本発明は、基紙上にインク受容層を設けたインクジェット記録媒体に関し、より詳細には、顔料を含有するインク受容層を有し、インクジェット印字の際のインクの乾燥性と耐水性に優れ、高精細な画質と高い発色性を有し、且つ、オフセット印刷タイプの風合いと筆記適性のあるインクジェット記録媒体に関する。
【背景技術】
【０００２】
インクジェット記録方式は、フルカラー化が容易なことや印字時の騒音が少ないことなどから、印字性能の急速な向上に伴い多くの用途に利用されてきている。これらの用途として、例えば、文書作成ソフトからの文書記録、デジタル写真などのデジタル画像の記録、銀塩写真や本などの美麗な印刷体をスキャナーで取り込んでの複製、比較的少枚数のポスターなどの展示用画像作成が挙げられる。
これらの用途には、それぞれに適した構成のインクジェット記録媒体が提案されている。例えば、主に文字を記録する場合は、紙基材上に直接記録する普通紙タイプの媒体が使用され、より高精細な画質と高い発色性を得たい場合は、基材上にインク受容層を塗工して設けた塗工紙タイプの媒体が使用される。特に、銀塩写真に匹敵するような高い光沢度が要求される場合は、インク受容層などの塗工層の最外層をキャストコート法により形成したキャスト紙タイプの媒体などが使用される。【０００３】
インクジェット記録方式の種々の分野への展開の一つとして、印刷分野が挙げられる。従来この分野では、主にオフセット印刷方式が用いられてきたが、この方式は印刷用の版を製版する必要がある。一方、インクジェット記録方式は、印刷用の版を製版する必要がないため、少ロット印刷への対応が容易で安価であり、環境にも優しい。また、一部毎に異なる可変情報の連続印刷が可能であること、色調整等が容易で印刷機の操作に熟練する必要がないことなどのメリットがある。
ここで、インクジェット記録方式によりオフセット印刷方式を代替することを考慮すると、インクジェット記録方式による印刷物にも、従来のオフセット印刷方式による印刷物と同等の風合いと筆記適性が求められる。また、オフセット印刷方式はインクが媒体の表面に留まりやすいのに対し、インクジェット記録方式はインクが媒体の中まで浸透しやすいため、オフセット印刷方式と比較すると発色性が劣る傾向が見られる。
インクジェット記録方式において発色性を向上させるためには、前述のとおり塗工紙タイプのインクジェット記録媒体を用いることが知られている。塗工紙タイプのインクジェット記録媒体は、一般にシリカ、酸化アルミニウム（アルミナ）など空隙の多い嵩高な顔料と、ポリビニルアルコール、澱粉などのバインダーを主体とするインク受容層を基材上に塗工して設けることにより、インク吸収性に優れ、高精細な画質・高い発色性を発現できる。しかし、一般にカオリン、クレーなどの顔料を塗工するオフセット印刷用記録媒体とは風合いが異なること、筆記適性が劣ることに加え、基材からインク受容層が脱落する現象（粉落ち）が起きやすいという問題がある。
塗工紙タイプのインクジェット記録媒体におけるこれらの問題を改善するため、特定の填料とサイズ剤を用いた基材に非球状カチオン性コロイダルシリカを含有するインク受容層を設けたインクジェット記録シート（特許文献１〜３）、特定の基材の表面を酸化アルミニウム（アルミナ）を主体とする組成物の微粒子無機顔料で被覆したインクジェット印字用シート（特許文献４）など、基材上にインク受容層を片面あたり固形分で塗工量０．１〜１０ｇ／ｍ２程度設けたインクジェット記録媒体が開示されている。
【先行技術文献】
【特許文献】
【０００４】
【特許文献１】特開平０７−０１７１２６号
【特許文献２】特開平０７−０１７１２７号
【特許文献３】特開平０７−０２５１３１号
【特許文献４】特開２００１−２４６８３１号
【発明の概要】
【発明が解決しようとする課題】
【０００５】
しかし、特許文献１〜３、あるいは特許文献４のインクジェット記録媒体は、インク受容層の顔料としてコロイダルシリカや酸化アルミニウム（アルミナ）といった非常に高価なものを使用しているため、得られるインクジェット記録媒体は高価であることに加え、インクジェット印字の際のインクの乾燥性が劣る。また、オフセット印刷用記録媒体とは風合いが異なる。
一方、インク受容層の顔料を分散し、スラリーの状態とする際に、炭酸カルシウムはシリカや酸化アルミニウム（アルミナ）より分散が容易でスラリーの粘度が低くなるため、スラリーの高濃度化が可能である。そのため、インク受容層の塗工液の高濃度化が可能であり、塗工液を乾燥させる際の負荷が小さくインクジェット記録媒体を高速で製造することが可能となる。更に、インク受容層の塗工液を高濃度化すると、塗工液中のバインダーが基材に浸透する現象（マイグレーション）が起こりにくく、インク受容層の塗工ムラが小さく高精細な画質が得られると共に、インク受容層の表面強度が良好となる。
しかし、一般にインクジェット記録媒体は、印刷画像に耐水性を付与するため媒体中にカチオン性の化合物を含有させ、インクジェットインク中のアニオン性の色剤とイオン結合によるイオンコンプレックスを作らせて定着させる。ここで、インク受容層の顔料として炭酸カルシウムを使用すると、インク受容層の塗工液を調製する際に、塗工液の安定性が劣るという問題が発生する。すなわち、炭酸カルシウムは通常アニオン性の分散剤を用いて分散し、スラリーの状態で使用するが、前記インクジェットインク中の色剤の定着作用を有するカチオン性の化合物（以下、「インクジェットインク用定着剤」とする。）は、インク受容層の塗工液を調製するため炭酸カルシウムのスラリーと混合すると、アニオン性の分散剤がカチオン性のインクジェットインク用定着剤と反応してその効果を失い、炭酸カルシウムが凝集、沈降するため塗工液の安定性が劣る。
さらに、炭酸カルシウムのインク吸収性はシリカ、アルミナより劣るため、印字画像の発色性（印字濃度）、精細性（滲み）が劣るという問題があり、炭酸カルシウムを多く（厚く）基紙上に塗工してもインク吸収性は改善されない。特に、インクジェット記録媒体の坪量（つまり、基紙の厚み）が低い場合には、印字後の記録媒体が波打つ（ボコつく）、いわゆる「コックリング」の問題が発生しやすい。「コックリング」は、インクジェット記録媒体の両面に印字した場合に特に顕著に発生する。
従って、本発明は、安価な炭酸カルシウムを顔料の主成分（５０重量％以上）とし、インクジェット印字の際のインクの乾燥性と耐水性に優れ、高精細な画質と高い発色性を有し、且つ、オフセット印刷タイプの風合いと筆記適性のあるインクジェット記録媒体を提供することにある。
【課題を解決するための手段】
【０００６】
本発明者らは鋭意検討の結果、インク吸収性に劣る炭酸カルシウムを顔料の主成分として用いても、インク受容層中のバインダー及びインクジェットインク用定着剤と炭酸カルシウムとの割合を調整し、さらにインクジェット記録媒体（つまり、基紙）のステキヒトサイズ度を小さくして吸収性を高めることで、印字性能を改善させることに成功した。
すなわち、本発明のインクジェット記録媒体は、基紙の少なくとも片方の面に、顔料、バインダー、及びカチオン性の化合物からなるインクジェットインク用定着剤を含有するインク受容層を設けたインクジェット記録媒体であって、前記インク受容層が含有する前記顔料全量に対し、炭酸カルシウムが固形分で５０重量％以上であり、前記インク受容層１００重量部に対し、前記顔料が７５〜９０重量部、前記バインダーが１〜１０重量部、及び前記インクジェットインク用定着剤が５〜２０重量部含有され、前記インク受容層の点滴吸水度（滴下水の量を０．００１ｍｌとする以外は、紙パルプ技術協会 Ｊ．ＴＡＰＰＩ  Ｎｏ．３２−２：２０００に規定される点滴吸水度に準じる。）が２００秒以下、前記インクジェット記録媒体のＪＩＳ−Ｐ−８１２２に規定されるステキヒトサイズ度が５秒以下、であることを特徴とする。【０００７】
蒸留水０．００４ｍｌによる、滴下０．０６秒後の前記インク受容層の接触角が４０度以上であることが好ましい。
蒸留水０．００４ｍｌによる、滴下０．０６秒後の前記インク受容層の接触角が４０度未満であることが好ましい。
前記インク受容層の前記点滴吸水度が、前記インクジェット記録媒体を前記インク受容層表面から厚さ方向に剥がしたとき、前記基紙が露出してなる分割面の点滴吸水度（滴下水の量を０．００１ｍｌとする以外は、紙パルプ技術協会 Ｊ．ＴＡＰＰＩ  Ｎｏ．３２−２：２０００に規定される点滴吸水度に準じる。）以下であることが好ましい。
前記インクジェット記録媒体の坪量が、３０．０ｇ／ｍ２以上７０．０ｇ／ｍ２以下であることが好ましい。
前記インク受容層に含有する前記炭酸カルシウムのレーザー光散乱法で測定した体積５０％平均粒子径（Ｄ５０）が０．３〜１０．０μｍであることが好ましい。
前記インク受容層の塗工量が、片面あたり固形分で１．０ｇ／ｍ２以上１５．０ｇ／ｍ２以下であることが好ましい。
【発明の効果】
【０００８】
本発明によれば、安価な炭酸カルシウムを顔料の主成分とし、インクジェット印字の際のインクの乾燥性と耐水性に優れ、高精細な画質と高い発色性を有し、且つ、オフセット印刷タイプの風合いと筆記適性のあるインクジェット記録媒体が得られる。
【発明を実施するための形態】
【０００９】
本発明のインクジェット記録媒体は、基紙の少なくとも片方の面に、顔料、バインダー、及びカチオン性の化合物からなるインクジェットインク用定着剤を含有するインク受容層を設けたインクジェット記録媒体であって、
前記インク受容層に含有する前記顔料全量に対し、炭酸カルシウムが固形分で５０重量％以上であり、
前記インク受容層１００重量部に対し、前記顔料が７５〜９０重量部、前記バインダーが１〜１０重量部、及び前記インクジェットインク用定着剤が５〜２０重量部含有され、
前記インク受容層の点滴吸水度（滴下水の量を０．００１ｍｌとする以外は、紙パルプ技術協会 Ｊ．ＴＡＰＰＩ  Ｎｏ．３２−２：２０００に規定される点滴吸水度に準じる。）が２００秒以下、
前記インクジェット記録媒体のＪＩＳ−Ｐ−８１２２に規定されるステキヒトサイズ度が５秒以下、
であるインクジェット記録媒体である。
【００１０】
（顔料）
本発明のインク受容層は顔料を含有する。インク受容層に含有する顔料としては、炭酸カルシウム、シリカ、カオリン、焼成カオリン、クレー、珪酸カルシウム、硫酸カルシウム、酸化アルミニウム（アルミナ）、水酸化アルミニウム、珪酸アルミニウム、酸化チタン、酸化亜鉛、炭酸マグネシウム、珪酸マグネシウム、タルク、ゼオライト、プラスチックピグメント等の公知の顔料が例示可能である。又、要求品質に応じてこれらを併用することも可能である。
本発明では、顔料のスラリーとインク受容層の塗工液の高濃度化が容易であり、塗工液を乾燥させる際の負荷が小さくインクジェット記録媒体を高速で製造することが可能となること、インク受容層の塗工液中のバインダーが基材に浸透する現象（マイグレーション）が起こりにくく、インク受容層の塗工ムラが小さく高精細な画質が得られること、インク受容層の表面強度が良好となること、及び、高い発色性を有し、オフセット印刷タイプの風合いと筆記適性のあるインクジェット記録媒体が容易に得られることから、インク受容層に含有する顔料全量に対し、炭酸カルシウムが固形分で５０重量％以上である。より好ましくは、インク受容層に含有する顔料全量に対し炭酸カルシウムが８０重量％以上であり、特に好ましくは９０重量％以上である。
ここで、インク受容層が平滑過ぎて滑りすぎると鉛筆で筆記することが困難である。一方、シリカやアルミナ等の嵩高な顔料を使用すると、インク受容層表面に微細な凹凸が生じて鉛筆が引っ掛かり易くなるため、インク受容層の表層が掻き取られてしまい、やはり筆記適性が劣る。これに対し、インク受容層中に炭酸カルシウムを多く（固形分で５０重量％以上）含ませると、インク受容層の凹凸が適度な状態となり、鉛筆が滑り過ぎず、かつ引っ掛かり過ぎないので筆記適性が良好になる。
【００１１】
（炭酸カルシウム）
本発明の炭酸カルシウムは、軽質炭酸カルシウム、重質炭酸カルシウムのいずれでも良い。また、その結晶型は、カルサイト結晶型、アラゴナイト結晶型、バテライト結晶型のいずれでも良い。更に、粒子形態として、立方形、紡錘形、柱状、針状、球状、不定形の塊状やこれらが３次元的に絡み合った形など、特に限定されずいずれも使用可能であるが、インク受容層用塗工液の高粘度化を抑制し、高固形分化することが容易となるため不定形の塊状のものが好ましい。
本発明で使用する炭酸カルシウムの粒子径は特に限定されないが、通常、レーザー光散乱法で測定した体積５０％平均粒子径（Ｄ５０）が０．０１〜２０μｍの物を使用する。特にＤ５０が０．３〜１０．０μｍの物を使用すると、顔料のスラリーとインク受容層の塗工液の高濃度化が容易であり、インク受容層の塗工ムラが小さく塗工適性にも優れるため好ましい。レーザー光散乱法によるＤ５０の測定は、ＭＡＬＶＥＲＮ社製ＭＡＳＴＥＲ  ＳＩＺＥＲ  Ｓなどを使用して行うことが可能である。
【００１２】
（バインダー）
本発明のインク受容層はバインダーを含有する。インク受容層に含有するバインダーとしては、一般的な塗工紙に使用される公知のバインダーが使用可能であり特に制限されないが、完全ケン化ポリビニルアルコール、部分ケン化ポリビニルアルコール、アセトアセチル化ポリビニルアルコール、カルボキシ変性ポリビニルアルコール、アマイド変性ポリビニルアルコール、スルホン酸変性ポリビニルアルコール、ブチラール変性ポリビニルアルコール、オレフィン変性ポリビニルアルコール、ニトリル変性ポリビニルアルコール、ピロリドン変性ポリビニルアルコール、シリコーン変性ポリビニルアルコール、シラノール変性ポリビニルアルコール、カチオン変性ポリビニルアルコール、末端アルキル変性ポリビニルアルコールなどのポリビニルアルコール類；ヒドロキシエチルセルロース、メチルセルロース、エチルセルロース、カルボキシメチルセルロース、アセチルセルロースなどのセルロースエーテル及びその誘導体；澱粉、酵素変性澱粉、熱化学変性澱粉、酸化澱粉、エステル化澱粉、エーテル化澱粉（例えば、ヒドロキシエチル化澱粉など）、カチオン化澱粉などの澱粉類；ポリアクリルアミド、カチオン性ポリアクリルアミド、アニオン性ポリアクリルアミド、両性ポリアクリルアミドなどのポリアクリルアミド類；ポリエステルポリウレタン系樹脂、ポリエーテルポリウレタン系樹脂、ポリウレタン系アイオノマー樹脂などのウレタン系樹脂；スチレン−ブタジエン共重合体、スチレン−ブタジエン−アクリロニトリル共重合体、スチレン−ブタジエン−アクリル共重合体などのスチレン−ブタジエン系樹脂；ブタジエン−アクリロニトリル共重合体；不飽和ポリエステル樹脂；ポリ酢酸ビニル；塩化ビニル−酢酸ビニル共重合体；ポリ塩化ビニル；ポリ塩化ビニリデン；ポリアクリル酸エステル；カゼイン；ゼラチン；アラビヤゴム；ポリビニルブチラール；ポリスチロース及びそれらの共重合体；シリコーン樹脂；石油樹脂；テルペン樹脂；ケトン樹脂；クマロン樹脂などを例示することができる。これらは併用してもよい。
本発明では、バインダーとしてポリビニルアルコール類、澱粉類、ポリアクリルアミド類を使用すると、前記炭酸カルシウム等の顔料を保護する保護コロイドとしての効果が大きく、インク受容層用塗工液の安定性が向上するため好ましい。特に、インク受容層の表面強度とインク吸収性のバランスの観点から、バインダーとしてポリビニルアルコール類を使用することが好ましい。ポリビニルアルコール類を使用する場合、その種類は要求される性能に従って決定され、特に限定されるものではなく、１種類のポリビニルアルコール類を単独で使用する、２種類以上のポリビニルアルコール類を併用する、ポリビニルアルコール類と他のバインダーを併用する、のいずれであってもよいが、２種類以上のポリビニルアルコール類を併用する、あるいはポリビニルアルコール類と他のバインダーを併用することが好ましい。
本発明のインク受容層中のバインダーの配合量は、インク受容層１００重量部に対し、固形分で１〜１０重量部であり、好ましくは２〜８重量部であり、より好ましくは５〜８重量部である。バインダーの配合量を上記範囲にすることで、インク受容層の表面強度とインク吸収性のバランスが良好となる。
【００１３】
（インクジェットインク用定着剤）
本発明のインク受容層はインクジェットインク用定着剤を含有する。本発明のインク受容層に使用するインクジェットインク用定着剤としては、一般的なインクジェット記録媒体に使用される公知のカチオン性の化合物からなるインクジェットインク用定着剤が使用可能であり特に制限されないが、ポリエチレンイミン４級アンモニウム塩誘導体、ポリアミンポリアミドエピハロヒドリン縮重合体、アンモニアとモノアミンやポリアミン等のアミン類とエピハロヒドリン類とを反応させてなる縮重合物（ジアルキルアミン・アンモニア・エピクロロヒドリン縮重合体等）、ジシアンジアミド・ホルムアルデヒド樹脂、ジエチレントリアミン・ジシアンジアミド・アンモニウムクロライド重合物、ジメチルジアリルアンモニウムクロライド重合物等の、カチオン性の水溶性高分子が好ましい。本発明では、インクジェット印字の際の耐水性が特に優れるため、アンモニアとアミン類とエピハロヒドリン類とを反応させてなる縮重合物が特に好ましい。
前記アミン類の例としては、第１級アミン、第２級アミン、第３級アミン、ポリアルキレンポリアミン、及びアルカノールアミンモノアミン等を挙げることができる。第２級アミンの具体例としては、ジメチルアミン、ジエチルアミン、ジプロピルアミン、メチルエチルアミン、メチルプロピルアミン、メチルブチルアミン、メチルオクチルアミン、メチルラウリルアミン、ジベンジルアミン等を、第３級アミンの具体例としては、トリメチルアミン、トリエチルアミン、トリプロピルアミン、トリイソプロピルアミン、トリ−ｎ−ブチルアミン、トリ−ｓｅｃ−ブチルアミン、トリ−ｔｅｒｔ−ブチルアミン、トリペンチルアミン、トリヘキシルアミン、トリオクチルアミン、トリベンジルアミン等を挙げることができ、これらは単独あるいは２種類以上を混合して使用可能である。本発明では、第２級アミンであるジメチルアミン及びジエチルアミンが特に好ましい。
前記エピハロヒドリン類の例としては、エピクロロヒドリン、エピブロモヒドリン、エピヨードヒドリン、メチルエピクロルヒドリン等を挙げることができ、これらは単独あるいは２種類以上を混合して使用可能である。本発明では、エピクロロヒドリンが特に好ましい。
前記アンモニアとアミン類とエピハロヒドリン類とを反応させてなる縮重合物の合成方法としては、例えば、特開平１０−１５２５４４号公報や、特開平１０−１４７０５７号公報記載の公知の方法を用いることができる。
本発明のインク受容層中のインクジェットインク用定着剤の配合量は、インク受容層１００重量部に対し、固形分で５〜２０重量部であり、好ましくは８〜１５重量部であり、より好ましくは１０〜１３重量部である。インクジェットインク用定着剤の配合量を上記範囲にすることで、画質とインクジェット印字の際の耐水性が良好となる。
【００１４】
（その他の成分）
本発明のインク受容層には、その他必要に応じて、顔料分散剤、増粘剤、保水剤、滑剤、消泡剤、抑泡剤、離型剤、サイズ剤、発泡剤、着色染料、着色顔料、蛍光染料、防腐剤、耐水化剤、界面活性剤、ｐＨ調整剤、耐電防止剤、紫外線吸収剤、酸化防止剤等の助剤を適宜添加することができる。
【００１５】
本発明では、インク受容層１００重量部に対し、上記した顔料（炭酸カルシウム及び他の顔料の合計）が７５〜９０重量部、バインダーが１〜１０重量部、及びインクジェットインク用定着剤が５〜２０重量部含有されている。
上述のように炭酸カルシウムはインク吸収性に劣るため、インク受容層中のバインダーの割合が多くなり過ぎると、インク受容層の吸収性が低下する。一方、バインダーの割合が少なくなり過ぎると、基材上に顔料を保持することができないため、均質なインク受容層が形成できず、インクジェット記録媒体を作製することが困難になる。又、バインダーは炭酸カルシウムを保護する保護コロイドとして作用するが、バインダーの割合が少なくなり過ぎるとこの効果が十分に発揮されない。このため、インク受容層用塗工液の調製時に、アニオン性を示す炭酸カルシウムの分散剤と、カチオン性のインクジェットインク用定着剤とが反応、凝集し、インク受容層用塗工液の安定性が低下（塗料粘度が上昇）し、均質なインク受容層を形成することが困難になる。
また、インクジェットインク用定着剤の割合が多くなり過ぎると、炭酸カルシウムがインク吸収性に劣るために、インク受容層の吸収性が低下する。更に、インクジェットインク用定着剤は親水性が高いため、親水性を示して上述の保護コロイドとして機能するバインダーとの相溶性が高い。そのため、インクジェットインク用定着剤が、保護コロイドとして作用しているバインダーに溶け込んで保護コロイドの効果を低下させる。その結果、上記と同様の理由によりインク受容層用塗工液の安定性が低下（塗料粘度が上昇）し、均質なインク受容層を形成することが困難になる。一方、インク受容層中のインクジェットインク用定着剤の割合が少なくなり過ぎると、インクジェット印字画像の耐水性が劣る。
以上のことから、インク受容層中の顔料、バインダー及びインクジェットインク用定着剤の配合割合が重要となる。特に、親水性の高いポリビニルアルコール類、澱粉類、及びポリアクリルアミド類をバインダーとして用いた場合に、インクジェットインク用定着剤がバインダーに溶け込み易く、上記した問題が生じやすいので、本発明がより有効となる。なお、ポリビニルアルコール類が最も親水性及び保護コロイド効果が高い。
【００１６】
（基紙）
本発明の基紙としては、シート状のものであれば、公知であるもの全て使用する事ができるが、価格や入手が安易である事から、木材パルプを主成分とする紙を用いる事が好ましい。木材パルプとしては、化学パルプ（針葉樹の晒または未晒クラフトパルプ、広葉樹の晒または未晒クラフトパルプ等）、機械パルプ（グラウンドパルプ、サーモメカニカルパルプ、ケミカルサーモメカニカルパルプ等）、脱墨パルプ等のパルプを単独または任意の割合で混合して使用することができる。
基紙に填料を含有させると、基紙の不透明度と平滑性が向上するため好ましい。填料としては、水和珪酸、ホワイトカーボン、タルク、カオリン、クレー、炭酸カルシウム、酸化チタン、合成樹脂填料等の公知の填料が例示可能である。又、要求品質に応じてこれらを併用することも可能である。
本発明では、基紙に填料として炭酸カルシウムを含有させると、オフセット印刷タイプの風合いが得られやすいため好ましい。
基紙を抄紙する際のｐＨは、酸性、中性、アルカリ性のいずれでも良く、基紙の坪量は特に制限されない。また、基紙には、本発明の効果を損なわない範囲で、必要に応じて硫酸バンド、サイズ剤、紙力増強剤、歩留まり向上剤、着色剤、染料、消泡剤、ｐＨ調整剤等の助剤を含有しても良い。
基紙には、紙力増強やサイズ性付与などを目的とし、澱粉、ポリビニルアルコール、サイズ剤などを含有するサイズ液を含浸または塗工しても良い。また、サイズ液には、本発明の効果を損なわない範囲で、必要に応じて蛍光染料、導電剤、保水剤、耐水化剤、ｐＨ調整剤、消泡剤、潤滑剤、防腐剤、界面活性剤等の助剤を含有しても良い。サイズ液の含浸または塗工の方法については特に制限されないが、ポンド式サイズプレスに代表される含浸法、または、ロッドメタリングサイズプレス、ゲートロールコーター、ブレードコーターに代表される塗工法が例示可能である。
【００１７】
（点滴吸水度）
本発明のインクジェット記録媒体は、インク受容層の点滴吸水度が２００秒以下である。
この点滴吸水度は、滴下水の量を１μｌ（０．００１ｍｌ）とした以外は、紙パルプ技術協会 Ｊ．ＴＡＰＰＩ  Ｎｏ．３２−２：２０００（紙−吸水試験方法−第２部：滴下法）に準じて測定する。即ち、測定用試験片（紙）を水平に張り、その測定面（即ち、感熱記録層を設ける面）に、蒸留水１μｌ（０．００１ｍｌ）を滴下したときの、目視観察で水滴が吸収されるまでの時間を測定する。この測定用試験片（紙）の大きさは、この測定ができるものであればよく、例えば、直径が少なくとも４０ｍｍ程度の円形のものを用いてもよい。
点滴吸水度は、時間（秒）で表わされ、点滴吸水度が高いほど吸水性は低く、点滴吸水度が低いほど吸水性は高い。
本発明において、インク受容層の点滴吸水度が２００秒以下であることによりインクジェット印字の際のインクの乾燥性が良好となる。インク受容層の点滴吸水度が２００秒を超えると、インクの乾燥性が劣り、印字後のインクジェット記録媒体から他のインクジェット記録媒体などに未乾燥のインクが転写して汚れる問題が発生すると共に、画像の周辺部の滲み、特に文字の縁における毛羽立ち（フェザリング）や、異なる色の境界で色が混ざり合って発生する滲み（ブリーディング）が著しくなる。
さらに、本発明において、上記したインク受容層の点滴吸水度が、インクジェット記録媒体を厚さ方向に剥がしたとき、基紙が露出してなる分割面の点滴吸水度以下であることが好ましい。インク受容層の点滴吸水度が、分割面の点滴吸水度以下である、即ち、インクジェット記録媒体の内層より表層の方が吸収性が高いと、インクジェット印字の際に、インクジェットインク中の水などの溶媒が迅速にインク受容層中に拡散し、インク受容層表面のインクが速やかに減少するため、インクの乾燥性が良好となる。更に、溶媒が拡散した状態で基材に吸収されるため、インクが偏在化して基材を貫通し、インクジェット記録媒体の裏面（印字面と逆側の面）に到達することで発生する、いわゆる「裏抜け」の問題が抑制される。
インクジェット記録媒体をインク受容層表面から厚さ方向に剥がすと、インク受容層の強度より基紙の強度の方が低いため、基紙の厚み方向の所定位置で面方向に沿って基紙が破断して露出する。この基紙の露出面を「分割面」とする。インク受容層を剥離する方法としては、粘着テープを貼付して剥離、分割する方法や、湿潤状態で凍結剥離試験機（熊谷理機工業社製、シートスプリッター）を使用して分割する方法などを挙げることができる。
なお、インク受容層の点滴吸水度を２００秒以下とする方法としては、インク受容層１００重量部に対し、バインダーを１０重量部以下配合することが一例として挙げられる。
【００１８】
（ステキヒトサイズ度）
本発明のインクジェット記録媒体は、ＪＩＳ−Ｐ−８１２２に規定されるステキヒトサイズ度が５秒以下である。
ステキヒトサイズ度は、時間（秒）で表わされ、ステキヒトサイズ度が高いほど吸水性は低く、ステキヒトサイズ度が低いほど吸水性は高い。
本発明において、インクジェット記録媒体のステキヒトサイズ度が５秒以下であることにより、インク吸収性に劣る炭酸カルシウムを顔料の主成分として用いても、インクジェット印字の際のインクの乾燥性が良好となる。インクジェット記録媒体のステキヒトサイズ度が５秒を超えると、インクの乾燥性が劣り、印字後のインクジェット記録媒体から他のインクジェット記録媒体などに未乾燥のインクが転写して汚れる問題が発生すると共に、画像の周辺部の滲み、特に文字の縁における毛羽立ち（フェザリング）や、異なる色の境界で色が混ざり合って発生する滲み（ブリーディング）が著しくなる。
インクの乾燥性を向上させるためには、実際には基紙のステキヒトサイズ度を小さくするが、インクジェット記録媒体の製品から基紙のステキヒトサイズ度を測定することは困難であり、基紙のステキヒトサイズ度が小さければインクジェット記録媒体のステキヒトサイズ度も小さくなるので、インクジェット記録媒体のステキヒトサイズ度を規定した。
なお、インクジェット記録媒体のステキヒトサイズ度を５秒以下にする方法としては、基紙中に内添サイズ剤を配合しないか、又はサイズ剤の配合量を少なくすることが挙げられる。外添サイズ剤についても同様である。また、インク受容層中のバインダーと、インクジェットインク用定着剤はステキヒトサイズ度を上昇させる。特にバインダーは、その造膜性によりステキヒトサイズ度を上昇させる。この点からもバインダーの配合量は１０重量部以下、インクジェットインク用定着剤の配合量は２０重量部以下とする必要がある。
【００１９】
（接触角）
本発明のインクジェット記録媒体は、蒸留水０．００４ｍｌ（４μｌ）による、滴下０．０６秒後のインク受容層の接触角を４０度以上、又は４０度未満に調整することが好ましい。
接触角は、角度（度）で表わされ、接触角が高いほど滴下した液滴の広がりが小さく、接触角が低いほど滴下した液滴の広がりが大きい。
本発明において、インク受容層の接触角を４０度以上に調整することにより、インクジェット印字の際のムラが小さく、画像の周辺部の滲み、特に文字の縁における毛羽立ち（フェザリング）や、異なる色の境界で色が混ざり合って発生する滲み（ブリーディング）が小さい、高精細な画質が得られる。
一方、インク受容層の接触角を４０度未満に調整することにより、インクが広がるので、筋抜け（筋状の未印字部）の抑制が容易となり、インクの乾燥性が向上する。従って、用途に応じてインク受容層の接触角を調整すればよい。
インク受容層の接触角を４０度以上とする方法としては、インク受容層中のバインダーの配合量を１重量部以上、インクジェットインク用定着剤の配合量を５重量部以上とすることが挙げられる。一方、インク受容層の接触角を４０度未満とする方法としては、インク受容層中に界面活性剤を含有させることが挙げられる。本発明で使用する界面活性剤の種類は特に制限されないが、エステル型、エーテル型、グリコール型等の非イオン系界面活性剤；カルボン酸型、リン酸エステル型等のアニオン系界面活性剤；ポリオキシエチレン・メチルポリシロキサン共重合体、ポリ（オキシエチレン・オキメチレン）・メチルポリシロキサン共重合体等のシリコーン系界面活性剤；などが例示可能である。グリコール型の非イオン系界面活性剤は、例えばサンノプコ社製の製品名サーフィノール１０４Ｐ（アセチレングリコール型非イオン系界面活性剤）として入手可能である。
【００２０】
（層構成）
本発明のインク受容層は、基紙の片面のみに設けても基紙の両面に設けて良い。また、インク受容層は１層であっても２層以上であっても良い。本発明においては１層であっても十分な性能が得られるため、操業性の向上やコストの低減の点からインク受容層は１層であることが好ましい。
さらに、インク受容層の平滑性を向上させるために、インク受容層と基紙との間に、前記顔料とバインダーを主体とする、オフセット印刷用媒体におけるプレコート層（下塗り層）を設けても良い。本発明において、前記プレコート層（下塗り層）を設ける場合、インクジェット記録媒体の最表層はインク受容層であることが必須である。
【００２１】
（塗工量）
本発明のインク受容層の塗工量は、所望の品質に応じて適宜選択可能であり、特に制限を設けないが、片面あたり固形分で０．５ｇ／ｍ２以上２０．０ｇ／ｍ２以下であることが好ましく、片面あたり１．０ｇ／ｍ２以上１５．０ｇ／ｍ２以下であることがより好ましく、片面あたり３．０ｇ／ｍ２以上１０．０ｇ／ｍ２以下であることが特に好ましい。インク受容層の塗工量が片面あたり固形分で０．５ｇ／ｍ２未満であると、基紙を充分に被覆することが困難であり、十分な画質や発色性が得られないことがある。一方、インク受容層の塗工量が多いとインク受容層の空隙量が多くなるため、インクジェット印字の際のインク吸収性は良好となるが、片面あたり固形分で１５．０ｇ／ｍ２を超えると、インクジェット印字の際のインクの乾燥性が低下する可能性があり、片面あたり固形分で２０．０ｇ／ｍ２を超えると、オフセット印刷タイプの風合いが得られにくくなると共に、インク受容層の表面強度が低下する可能性がある。
【００２２】
（塗工方法）
本発明において、基紙上にインク受容層を塗工して設ける方法は特に限定されるものではなく、周知慣用技術に従って塗工することができる。また、塗工装置としては、一般的な塗工装置であるブレードコーター、ロールコーター、エアーナイフコーター、バーコーター、ゲートロールコーター、カーテンコーター、グラビアコーター、フレキソグラビアコーター、スプレーコーター、サイズプレス等の各種装置を、オンマシンまたはオフマシンで適宜使用することができる。
【００２３】
（カレンダー処理方法）
本発明のインクジェット記録媒体は、必要に応じて表面の平滑性、光沢、風合いなどを調整するために、インク受容層を設けた後に、ハードニップカレンダー、ソフトニップカレンダー、スーパーカレンダー、シューカレンダー等の各種カレンダー処理装置を、オンマシンまたはオフマシンで適宜使用することができる。カレンダー処理を行う場合の温度、速度、線圧、処理段数、カレンダーロールの径、材質等の各種処理条件も、必要に応じて適宜調整可能である。
【００２４】
インクジェット記録媒体の坪量が、３０．０ｇ／ｍ２以上７０．０ｇ／ｍ２以下である場合、本発明が特に有効である。坪量が７０．０ｇ／ｍ２以下の比較的低い値の場合、インク吸収性に劣る炭酸カルシウムを顔料の主成分として用いると、インク受容層中にインクが溜まってコックリングが起きやすいが、上述のように本発明のインクジェット記録媒体はインクの乾燥性が良好であるので、コックリングを抑制できる。特に、基紙の両面にインク受容層を設けた場合にコックリングをより一層抑制できる。
【実施例】
【００２５】
以下、本発明を実施例によって更に詳述するが、これにより限定されるものではない。また、特に断らない限り、以下に記載する「部」及び「％」は、それぞれ「重量部」及び「重量％」を示す。【００２６】
［実施例１］
下記のように基紙を用意した。
（基紙）
パルプ原料としてＣＳＦ３９０ｍｌの広葉樹晒クラフトパルプ（ＬＢＫＰ）８７部とＣＳＦ４８０ｍｌの針葉樹晒クラフトパルプ（ＮＢＫＰ）１３部を使用し、パルプ１００部に対して、紙力増強剤（カチオン化澱粉）０．５部、硫酸アルミニウム０．５５部、炭酸カルシウム１３部を配合した紙料を長網抄造機で抄造して、坪量８０ｇ／ｍ２の基紙を得た。【００２７】
下記配合からなる配合物を攪拌分散してインク受容層用塗工液１とした。
＜インク受容層用塗工液１＞
重質炭酸カルシウム
（ファイマテック社製、製品名：ＦＭＴ−９０、Ｄ５０：１．２μｍ）１００．０部
完全ケン化ポリビニルアルコール
（クラレ社製、製品名：ＰＶＡ１１７）                                ３．０部
完全ケン化ポリビニルアルコール
（クラレ社製、製品名：ＰＶＡ１０３）                                １．０部
インクジェットインク用定着剤
（星光ＰＭＣ社製、製品名：ＤＫ６８００、ポリアミンエピハロヒドリン系樹脂）
１５．０部
水                                                                  ３２．０部【００２８】
次いで、インク受容層用塗工液１を基紙の片面に、固形分で塗工量５．０ｇ／ｍ２となるようにしてブレードコーターを用いて塗工した後、乾燥を行ない、インクジェット記録媒体を作製した。【００２９】
［実施例２] 
下記配合からなる配合物を攪拌分散してインク受容層用塗工液とした。
＜インク受容層用塗工液２＞
重質炭酸カルシウム
（三共精粉社製、製品名：エスカロン＃２００、Ｄ５０：４．９μｍ）１００．０部
完全ケン化ポリビニルアルコール１
（クラレ社製、製品名：ＰＶＡ１１７）                                ３．０部
完全ケン化ポリビニルアルコール２
（クラレ社製、製品名：ＰＶＡ１０３）                                １．０部
インクジェットインク用定着剤
（星光ＰＭＣ社製、製品名：ＤＫ６８００、ポリアミンエピハロヒドリン系樹脂）
１５．０部
水                                                                  ３２．０部【００３０】
次いで、インク受容層用塗工液２を上記基紙の片面に、固形分で塗工量５．０ｇ／ｍ２となるようにしてブレードコーターを用いて塗工した後、乾燥を行ない、インクジェット記録媒体を作製した。【００３１】
［実施例３] 
下記配合からなる配合物を攪拌分散してインク受容層用塗工液とした。
＜インク受容層用塗工液３＞
重質炭酸カルシウム
（三共精粉社製、製品名：エスカロン＃２００、Ｄ５０：４．９μｍ）１００．０部
完全ケン化ポリビニルアルコール１
（クラレ社製、製品名：ＰＶＡ１１７）                                ３．０部
完全ケン化ポリビニルアルコール２
（クラレ社製、製品名：ＰＶＡ１０３）                                １．０部
インクジェットインク用定着剤
（星光ＰＭＣ社製、製品名：ＤＫ６８００、ポリアミンエピハロヒドリン系樹脂）
１５．０部
界面活性剤（サンノプコ社製、製品名：サーフィノール１０４Ｐ）          １．０部
水                                                                  ３２．０部【００３２】
次いで、インク受容層用塗工液３を基紙の片面に、固形分で塗工量５．０ｇ／ｍ２となるようにしてブレードコーターを用いて塗工した後、乾燥を行ない、インクジェット記録媒体を作製した。【００３３】
［実施例４] 
下記配合からなる配合物を攪拌分散してインク受容層用塗工液とした。
＜インク受容層用塗工液４＞
重質炭酸カルシウム
（ファイマテック社製、製品名：ＦＭＴ−９０、Ｄ５０：１．２μｍ）１００．０部
完全ケン化ポリビニルアルコール１
（クラレ社製、製品名：ＰＶＡ１１７）                                ３．０部
完全ケン化ポリビニルアルコール２
（クラレ社製、製品名：ＰＶＡ１０３）                                １．０部
インクジェットインク用定着剤
（星光ＰＭＣ社製、製品名：ＤＫ６８００、ポリアミンエピハロヒドリン系樹脂）
１５．０部
界面活性剤（サンノプコ社製、製品名：サーフィノール１０４Ｐ）          １．０部
水                                                                  ３２．０部【００３４】
次いで、インク受容層用塗工液４を基紙の片面に、固形分で塗工量５．０ｇ／ｍ２となるようにしてブレードコーターを用いて塗工した後、乾燥を行ない、インクジェット記録媒体を作製した。【００３５】
［実施例５] 
インク受容層用塗工液３の界面活性剤（サンノプコ社製、製品名：サーフィノール１０４Ｐ）１．０部を０．５部とした以外は、実施例３と同様にしてインクジェット記録媒体を作製した。【００３６】
［実施例６] 
基紙のパルプ原料としてＣＳＦ３９０ｍｌの広葉樹晒クラフトパルプ（ＬＢＫＰ）８７部とＣＳＦ４８０ｍｌの針葉樹晒クラフトパルプ（ＮＢＫＰ）１３部を使用し、パルプ１００部に対して、中性ロジンサイズ剤（星光ＰＭＣ社製、製品名：ＣＣ１４０１）０．２部、紙力増強剤（カチオン化澱粉）０．５部、硫酸アルミニウム０．５５部、炭酸カルシウム１３部を配合した以外は、実施例１と同様にしてインクジェット記録媒体を作製した。【００３７】
［実施例７] 
基紙のパルプ原料としてＣＳＦ３９０ｍｌの広葉樹晒クラフトパルプ（ＬＢＫＰ）８７部とＣＳＦ４８０ｍｌの針葉樹晒クラフトパルプ（ＮＢＫＰ）１３部を使用し、パルプ１００部に対して、中性ロジンサイズ剤（星光ＰＭＣ社製、製品名：ＣＣ１４０１）０．２部、紙力増強剤（カチオン化澱粉）０．５部、硫酸アルミニウム０．５５部、炭酸カルシウム１３部を配合した以外は、実施例３と同様にしてインクジェット記録媒体を作製した。【００３８】
［実施例８] 
インク受容層用塗工液１の炭酸カルシウム１００．０部を炭酸カルシウム（ファイマテック社製、製品名：ＦＭＴ−９０、Ｄ５０：１．２μｍ）５０．０部およびシリカ（東ソー・シリカ社製、製品名：ＡＹ−２００）５０．０部とした以外は、実施例１と同様にしてインクジェット記録媒体を作製した。【００３９】
［実施例９] 
下記配合からなる配合物を攪拌分散してインク受容層用塗工液とした。
＜インク受容層用塗工液５＞
重質炭酸カルシウム
（三共精粉社製、製品名：エスカロン＃２００、Ｄ５０：４．９μｍ）  ５０．０部
シリカ（東ソー・シリカ社製、製品名：ＡＹ−２００）                  ５０．０部
完全ケン化ポリビニルアルコール１
（クラレ社製、製品名：ＰＶＡ１１７）                                ３．０部
完全ケン化ポリビニルアルコール２
（クラレ社製、製品名：ＰＶＡ１０３）                                １．０部
インクジェットインク用定着剤
（星光ＰＭＣ社製、製品名：ＤＫ６８００、ポリアミンエピハロヒドリン系樹脂）
１５．０部
界面活性剤（サンノプコ社製、製品名：サーフィノール１０４Ｐ）          ０．５部
水                                                                  ３２．０部【００４０】
次いで、インク受容層用塗工液５を基紙の片面に、固形分で塗工量５．０ｇ／ｍ２となるようにしてブレードコーターを用いて塗工した後、乾燥を行ない、インクジェット記録媒体を作製した。【００４１】
［実施例１０] 
インク受容層用塗工液１を固形分で塗工量を１．０ｇ／ｍ２となるように塗工した以外は、実施例１と同様にしてインクジェット記録媒体を作製した。【００４２】
［実施例１１] 
インク受容層用塗工液３を固形分で塗工量を１．０ｇ／ｍ２となるように塗工した以外は、実施例３と同様にしてインクジェット記録媒体を作製した。【００４３】
［実施例１２]
インク受容層用塗工液１を固形分で塗工量を７．０ｇ／ｍ２となるように塗工した以外は、実施例１と同様にしてインクジェット記録媒体を作製した。【００４４】
［実施例１３] 
インク受容層用塗工液３を固形分で塗工量を７．０ｇ／ｍ２となるように塗工した以外は、実施例３と同様にしてインクジェット記録媒体を作製した。【００４５】
［実施例１４] 
インク受容層用塗工液１を固形分で塗工量を１５．０ｇ／ｍ２となるように塗工した以外は、実施例１と同様にしてインクジェット記録媒体を作製した。【００４６】
［実施例１５] 
インク受容層用塗工液３を固形分で塗工量を１５．０ｇ／ｍ２となるように塗工した以外は、実施例３と同様にしてインクジェット記録媒体を作製した。【００４７】
［実施例１６] 
インク受容層用塗工液１の炭酸カルシウム１００．０部を炭酸カルシウム（三共製粉社製、製品名：エスカロン特級、Ｄ５０：１３．０μｍ）１００．０部とした以外は、実施例１と同様にしてインクジェット記録媒体を作製した。【００４８】
［実施例１７] 
インク受容層用塗工液３の重質炭酸カルシウム１００．０部を、重質炭酸カルシウム（三共製粉社製、製品名：エスカロン特級、Ｄ５０：１３．０μｍ）１００．０部とした以外は、実施例３と同様にしてインクジェット記録媒体を作製した。【００４９】
［実施例１８]
インク受容層用塗工液２のインクジェットインク用定着剤１５．０部を５．０部とし、完全ケン化ポリビニルアルコール２（クラレ社製、製品名：ＰＶＡ１０３）１．０部を３．０部とした以外は、実施例２と同様にしてインクジェット記録媒体を作製した。【００５０】
［実施例１９] 
インク受容層用塗工液２のインクジェットインク用定着剤１５．０部を１１．０部とした以外は、実施例２と同様にしてインクジェット記録媒体を作製した。【００５１】
［実施例２０] 
インク受容層用塗工液２のインクジェットインク用定着剤１５．０部を２０．０部とした以外は、実施例２と同様にしてインクジェット記録媒体を作製した。【００５２】
［実施例２１] 
インク受容層用塗工液２のインクジェットインク用定着剤１５．０部を２６．０部とした以外は、実施例２と同様にしてインクジェット記録媒体を作製した。【００５３】
［実施例２２] 
インク受容層用塗工液２の完全ケン化ポリビニルアルコール１（クラレ社製、製品名：ＰＶＡ１１７）３．０部を０．５部とし、完全ケン化ポリビニルアルコール２（クラレ社製、製品名：ＰＶＡ１０３）１．０部を０．５部とした以外は、実施例２と同様にしてインクジェット記録媒体を作製した。【００５４】
［実施例２３] 
インク受容層用塗工液２の完全ケン化ポリビニルアルコール１（クラレ社製、製品名：ＰＶＡ１１７）３．０部を１．０部とした以外は、実施例２と同様にしてインクジェット記録媒体を作製した。【００５５】
［実施例２４] 
インク受容層用塗工液２の完全ケン化ポリビニルアルコール１（クラレ社製、製品名：ＰＶＡ１１７）３．０部を７．５部とし、完全ケン化ポリビニルアルコール２（クラレ社製、製品名：ＰＶＡ１０３）１．０部を２．５部とした以外は、実施例２と同様にしてインクジェット記録媒体を作製した。【００５６】
［実施例２５] 
インク受容層用塗工液２の完全ケン化ポリビニルアルコール１（クラレ社製、製品名：ＰＶＡ１１７）３．０部を９．５部とし、完全ケン化ポリビニルアルコール２（クラレ社製、製品名：ＰＶＡ１０３）１．０部を３．５部とした以外は、実施例２と同様にしてインクジェット記録媒体を作製した。【００５７】
［実施例２６] 
下記配合からなる配合物を攪拌分散してインク受容層用塗工液とした。
＜インク受容層用塗工液６＞
重質炭酸カルシウム
（三共精粉社製、製品名：エスカロン＃２００、Ｄ５０：４．９μｍ）１００．０部
尿素リン酸エステル化澱粉
（三和澱粉社製、製品名：ＰＬＶ−５００）                          １３．０部
インクジェットインク用定着剤
（星光ＰＭＣ社製、製品名：ＤＫ６８００、ポリアミンエピハロヒドリン系樹脂）
１５．０部
水                                                                  ３２．０部【００５８】
次いで、インク受容層用塗工液６を基紙の片面に、固形分で塗工量５．０ｇ／ｍ２となるようにしてブレードコーターを用いて塗工した後、乾燥を行ない、インクジェット記録媒体を作製した。【００５９】
［実施例２７]
基材の坪量を５５ｇ／ｍ２とした以外は、実施例２と同様にしてインクジェット記録媒体を作製した。【００６０】
［実施例２８]
基材の坪量を４５ｇ／ｍ２とした以外は、実施例２と同様にしてインクジェット記録媒体を作製した。【００６１】
［比較例１］
インク受容層用塗工液１の炭酸カルシウムの配合量を０部とした以外は、実施例１と同様にしてインクジェット記録媒体を作製した。【００６２】
［比較例２］
インク受容層用塗工液３の炭酸カルシウムの配合量を０部とした以外は、実施例３と同様にしてインクジェット記録媒体を作製した。【００６３】
［比較例３］
インク受容層用塗工液１の完全ケン化ポリビニルアルコール１、２の配合量をそれぞれ０部とした以外は、実施例１と同様に行ったが、基材上に顔料を保持することができないためインク受容層が形成できず、インクジェット記録媒体を作製することができなかった（即ち、塗工不能）。【００６４】
［比較例４]
インク受容層用塗工液１のインクジェットインク用定着剤の配合量を０部とした以外は、実施例１と同様にしてインクジェット記録媒体を作製した。【００６５】
［比較例５]
インク受容層用塗工液３のインクジェットインク用定着剤の配合量を０部とした以外は、実施例３と同様にしてインクジェット記録媒体を作製した。【００６６】
［比較例６]
インク受容層用塗工液１の炭酸カルシウム１００．０部を、炭酸カルシウム（ファイマテック社製、製品名：ＦＭＴ−９０、Ｄ５０：１．２μｍ）４０．０部およびシリカ（東ソー・シリカ社製、製品名：ＡＹ−２００）６０．０部とした以外は、実施例１と同様にしてインクジェット記録媒体を作製した。【００６７】
［比較例７]
インク受容層用塗工液３の重質炭酸カルシウム１００．０部を、重質炭酸カルシウム（三共精粉社製、製品名：エスカロン＃２００、Ｄ５０：４．９μｍ）４０．０部およびシリカ（東ソー・シリカ社製、製品名：ＡＹ−２００）６０．０部とした以外は、実施例３と同様にしてインクジェット記録媒体を作製した。【００６８】
［比較例８］
インク受容層用塗工液１の完全ケン化ポリビニルアルコール１（クラレ社製、製品名：ＰＶＡ１１７）３．０部を２０．０部とした以外は、実施例１と同様にしてインクジェット記録媒体を作製した。【００６９】
［比較例９]
基紙のパルプ原料としてＣＳＦ３９０ｍｌの広葉樹晒クラフトパルプ（ＬＢＫＰ）８７部とＣＳＦ４８０ｍｌの針葉樹晒クラフトパルプ（ＮＢＫＰ）１３部を使用し、パルプ１００部に対して、中性ロジンサイズ剤（星光ＰＭＣ社製、製品名：ＣＣ１４０１）０．４部、紙力増強剤（カチオン化澱粉）０．５部、硫酸アルミニウム０．５５部、炭酸カルシウム１３部を配合し、インク受容層用塗工液１の完全ケン化ポリビニルアルコール１（クラレ社製、製品名：ＰＶＡ１１７）３．０部を１０．０部とした以外は、実施例１と同様にしてインクジェット記録媒体を作製した。【００７０】
［比較例１０] 
基紙のパルプ原料としてＣＳＦ３９０ｍｌの広葉樹晒クラフトパルプ（ＬＢＫＰ）８７部とＣＳＦ４８０ｍｌの針葉樹晒クラフトパルプ（ＮＢＫＰ）１３部を使用し、パルプ１００部に対して、中性ロジンサイズ剤（星光ＰＭＣ社製、製品名：ＣＣ１４０１）０．２５部、紙力増強剤（カチオン化澱粉）０．５部、硫酸アルミニウム０．５５部、炭酸カルシウム１３部を配合し、インク受容層用塗工液２の完全ケン化ポリビニルアルコール１（クラレ社製、製品名：ＰＶＡ１１７）３．０部を１０．０部とした以外は、実施例２と同様にしてインクジェット記録媒体を作製した。【００７１】
［比較例１１]
インク受容層用塗工液２のインクジェットインク用定着剤１５．０部を４．０部とした以外は、実施例２と同様にしてインクジェット記録媒体を作製した。【００７２】
［比較例１２]
インク受容層用塗工液２のインクジェットインク用定着剤１５．０部を２８．０部とした以外は、実施例２と同様にしてインクジェット記録媒体を作製した。【００７３】
［比較例１３]
インク受容層用塗工液２の完全ケン化ポリビニルアルコール１（クラレ社製、製品名：ＰＶＡ１１７）３．０部を０．５部とし、完全ケン化ポリビニルアルコール２（クラレ社製、製品名：ＰＶＡ１０３）１．０部を０部とした以外は、実施例２と同様に行ったが、基紙上に顔料を保持することが困難であり均質なインク受容層が形成できず、使用可能（インクジェット印字可能）なインクジェット記録媒体を作製することができなかった（即ち、使用不能）。【００７４】
［比較例１４]
インク受容層用塗工液２の完全ケン化ポリビニルアルコール１（クラレ社製、製品名：ＰＶＡ１１７）３．０部を１０．５部とし、完全ケン化ポリビニルアルコール２（クラレ社製、製品名：ＰＶＡ１０３）１．０部を３．５部とした以外は、実施例２と同様にしてインクジェット記録媒体を作製した。【００７５】
作製したインクジェット記録媒体について、下記評価を行った。
＜発色性＞
作製したインクジェット記録媒体について、市販の染料インクジェットプリンター（製品名：ＰＭ−Ａ９４０、セイコーエプソン社製、印字条件：普通紙／標準モード）を使用して、黒、シアン、マゼンタ、イエローのベタ印字を行った。１日後にマクベス濃度計（Ｇｒｅｔａｇ  Ｍａｃｂｅｔｈ  ＲＤ−１９）を用いて各色の印字濃度を測定し、４色の合計値で発色性を評価した。
＜印字ムラ（画質）＞
作製したインクジェット記録媒体について、市販の染料インクジェットプリンター（製品名：ＰＭ−Ａ９４０、セイコーエプソン社製、印字条件：普通紙／標準モード）を使用して、隣接する赤と緑のベタ印字（各々の大きさ：縦２ｃｍ×横３ｃｍ）を行い、以下の基準で評価した。
◎：ムラがなく均一なベタとなっており、ベタ部の周囲及び２色間の境界での滲みは見られない。
○：部分的に多少ムラが見られるが、概ね均一なベタとなっており、ベタ部の周囲及び２色間の境界での滲みは見られない。
△：部分的なムラが見られる、またはベタ部の周囲及び２色間の境界での滲みが見られる。
×：斑点状のムラが目立つ、またはベタ部の周囲及び２色間の境界での滲みが目立つ。【００７６】
＜筋抜け＞
作製したインクジェット記録媒体について、市販の顔料インクジェットプリンター（製品名：ＰＸ−Ｖ６３０、セイコーエプソン社製、印字条件：スーパーファイン／きれいモード）を使用して、マゼンタのベタ印字（大きさ：縦２ｃｍ×横３ｃｍ）を行い、筋状の未印字部（筋抜け）の発生について以下の基準で評価した。
◎：筋抜けがなく均一なベタとなっている。
○：部分的に多少筋抜けが見られるが、概ね均一なベタとなっている。
△：部分的な筋抜けが見られる。
×：筋抜けが目立つ。
＜インクの乾燥性＞
作製したインクジェット記録媒体について、市販の顔料インクジェットプリンター（製品名：ＰＸ−Ｖ６３０、セイコーエプソン社製、印字条件：スーパーファイン／きれいモード）を使用して黒のベタ印字（大きさ：縦２ｃｍ×横３ｃｍ）を行い、印字５秒後又は印字１０秒後に印字面の上に坪量８０ｇ／ｍ２の上質紙１枚を重ね、直径１０ｃｍ、幅１３ｃｍ、重量２．７ｋｇのゴムローラーで１回加圧した後、上質紙に転写された黒ベタの濃度をマクベス濃度計（Ｇｒｅｔａｇ  Ｍａｃｂｅｔｈ  ＲＤ−１９）を用いて測定し、以下の基準で評価した。
◎：上質紙に転写された黒ベタの濃度が０．１０未満である。
○：上質紙に転写された黒ベタの濃度が０．１０以上０．１５未満である。
△：上質紙に転写された黒ベタの濃度が０．１５以上０．２０未満である。
×：上質紙に転写された黒ベタの濃度が０．２０以上である。【００７７】
＜コックリング＞
作製したインクジェット記録媒体について、市販の染料インクジェットプリンター（製品名：ＰＭ−Ａ９４０、セイコーエプソン社製、印字条件：普通紙／標準モード）を使用して、緑のベタ印字（大きさ：縦２ｃｍ×横１５ｃｍ）を行い、コックリング（波打ち）の発生について以下の基準で評価した。
○：波打ちが小さく、凹凸はほとんど見られない。
△：波打ちがやや大きく、凹凸が若干目立つ。
×：波打ちが大きく、凹凸が目立つ。
＜耐水性＞
作製したインクジェット記録媒体について、市販の染料インクジェットプリンター（製品名：ＰＭ−Ａ９４０、セイコーエプソン社製、印字条件：普通紙／標準モード）を使用して、マゼンタで１０ポイントの文字印字を行った。１日後に文字上に水を垂らして、文字の滲み具合を、以下の基準で評価した。
○：全く滲まない。
△：滲むが、文字は判読可能。
×：文字が滲み、判読不可能。【００７８】
＜風合い＞
作製したインクジェット記録媒体について、インク受容層用表面の面感を目視にて下記の基準で評価した。
○：オフセット印刷タイプの風合いが得られている。
△：オフセット印刷タイプに近い風合いが得られている。
×：オフセット印刷タイプの風合いが得られない。
＜筆記適性＞
作製したインクジェット記録媒体について、ＪＩＳ  ＫＪＩＳ５６００−５−４（ＩＳＯ／ＤＩＮ  １５１８４）鉛筆硬度試験に準じてインク受容層用表面に鉛筆で筆記し、筆記可能な最低硬度で筆記適性を評価した。
「筆記適性」は、インク受容層に鉛筆、ボールペン、万年筆等の筆記具で書き込みをする際の「書きやすさ」の指標である。鉛筆が硬いほど筆記し難くなることから、より硬い鉛筆で筆記できるほど、筆記適性が良好である。評価に使用する鉛筆を柔らかい方から順に以下に記載する。Ｈ以上の硬さの鉛筆で筆記できる場合、筆記適性が良好であるとみなした。
（軟）６Ｂ−５Ｂ−４Ｂ−３Ｂ−２Ｂ−Ｂ−ＨＢ−Ｆ−Ｈ−２Ｈ−３Ｈ−４Ｈ−５Ｈ−６Ｈ（硬）【００７９】
点滴吸水度は上述のように測定した。なお、分割面の点滴吸水度を測定する際、粘着テープを貼付して剥離、分割する方法によりインク受容層を剥離した。
粘着テープを貼付して剥離、分割する方法（手順）は以下のとおりである。
１）インクジェット記録媒体（大きさ：縦１５ｃｍ×横７ｃｍ）を用意する。
２）インクジェット記録媒体のインク受容層側の全面を覆うように、粘着テープ（日東電工（株）製ポリエステル粘着テープ、Ｎｏ．３１Ｂ）を貼付する。粘着テープの周縁をインクジェット記録媒体の周縁よりも外側へ１ｃｍ程度はみ出させ、はみ出した粘着テープをインクジェット記録媒体の上端より上側へ折り曲げて、持ち手とする。
３）貼付した粘着テープの上記した持ち手を持ち、粘着テープを上方へ引き剥がす。
４）１回の剥離動作で基紙が露出しない場合は、基紙が露出するまで３）〜４）を繰り返し行う。【００８０】
インクジェット記録媒体のステキヒトサイズ度及び接触角は、上述のようにして測定した。【００８１】
実施例及び比較例で得られたインクジェット記録媒体の紙質及び評価結果を表１〜表４に示す。【００８２】
【表１】
0005455280.tif 000002
【００８３】
【表２】
0005455280.tif 000003
【００８４】
【表３】
0005455280.tif 000004
【００８５】
【表４】
0005455280.tif 000005
【００８６】
表１〜表４から明らかなように、インク受容層が顔料を含まない比較例１、比較例２の場合、印字ムラ（画質）、コックリングが生じると共に、オフセット印刷タイプの風合いが得られなかった。
なお、インク受容層が含有する顔料全量に対し、炭酸カルシウムが固形分で５０重量％である実施例８，９の場合、炭酸カルシウムが固形分で５０重量％を超えた他の実施例に比べ、筆記可能な鉛筆の硬度が低かったが実用上問題はない。【００８７】
インク受容層がバインダーを含まない比較例３の場合、インク受容層を塗工することができなかった。又、インク受容層１００重量部に対するバインダーの含有割合が１重量部未満である比較例１３の場合、インク受容層を塗工することはできたが、ハンドリング時にインク受容層が剥離し、印字できなかった。
インク受容層がインクジェットインク用定着剤を含まない比較例４、比較例５、及びインク受容層１００重量部に対するインクジェットインク用定着剤の含有割合が５重量部未満である比較例１１の場合、耐水性が劣った。
インク受容層中の顔料全量に対し、炭酸カルシウムの含有割合が５０重量％未満である比較例６、比較例７の場合、オフセット印刷タイプの風合いが得られず、筆記可能な鉛筆の硬度が低く筆記適性も劣った。
インク受容層１００重量部に対するバインダーの含有割合が１０重量部を超えた比較例８、比較例１４の場合、インク受容層の点滴吸水度が２００秒を超え、インク受容層の吸水性が低下して印字ムラ（画質）が生じ、インクの乾燥性が劣った。なお、比較例８、比較例１４はバインダーの含有割合が多いため、ベタムラと滲みが目立って印字ムラ（画質）が生じたが、滲みが多い分、筋抜けは生じなかった。
基紙中にサイズ剤を０．２重量部を超えて添加した比較例９、比較例１０の場合、ステキヒトサイズ度が５秒を超え、インクの乾燥性が劣った。更にサイズ剤が比較例１０よりも多く、ステキヒトサイズ度が５秒を大きく超える比較例９の場合、印字ムラ（画質）、コックリングも劣った。
インク受容層１００重量部に対するインクジェットインク用定着剤の含有割合が２０重量部を超えた比較例１２の場合、筋抜けが生じた。
【要約】
【課題】インクの乾燥性と耐水性に優れ、且つ、オフセット印刷タイプの風合いと筆記適性のあるインクジェット記録媒体を提供する。
【解決手段】基紙の少なくとも片方の面に、顔料、バインダー、及びカチオン性の化合物からなるインクジェットインク用定着剤を含有するインク受容層を設けたインクジェット記録媒体であって、インク受容層に含有する顔料全量に対し、炭酸カルシウムが固形分で５０重量％以上であり、インク受容層１００重量部に対し、顔料が７５〜９０重量部、バインダーが１〜１０重量部、及びインクジェットインク用定着剤が５〜２０重量部含有され、インク受容層の点滴吸水度（滴下水の量を０．００１ｍｌとする以外は、紙パルプ技術協会 Ｊ．ＴＡＰＰＩ  Ｎｏ．３２−２：２０００に規定される点滴吸水度に準じる。）が２００秒以下、インクジェット記録媒体のＪＩＳ−Ｐ−８１２２に規定されるステキヒトサイズ度が５秒以下、である。
【選択図】なし